ヒドロキシプロピルセルロースHPC又はメチルセルロース及びエトキシル化メチルグルコシドEMGなどの有機添加物、石油コークス粉石油コークス、ミクロンサイズの銅被覆ステンレス鋼繊維又は電気めっきされたニッケル酸化物、超微細石炭フライアッシュ、並びに放射能の捕捉剤として放射安定アルカリ金属又はゼオライトを使用することで、コンクリートなどの建築材料における、強度補強、防水加工、並びに電磁気、高周波、及びマイクロ波干渉並びに放射性同位元素の遮蔽をする方法であって、a金属繊維0.78v/wを石油コークス粉1.02vol.を含むセメント系材料に添加し、それをHPC又はメチルセルロース及びエトキシル化メチルグルコシド0.4vol.、超微細フライアッシュ15vol.又はルビジウムを含むゼオライト5-10vol.、シリカフューム6vol.などの有機鉱物、水と混合することによってセメント系ペーストを形成し、b前記セメント系ペーストを4~5分混ぜ合わせることを特徴とする方法。前記セメント系ペーストは、75を超える主な部分がポルトランドセメント又はその他のポゾラン材料から形成されることを特徴とする、請求項1に記載の方法。前記セメント系ペーストは、シリカフュームと合わされ、約3.8μmに粉砕されたクラスFのフライアッシュ又は天然若しくは合成のゼオライトを有し、その全含量が25wt未満であることを特徴とする、請求項1に記載の方法。1wt未満のHPCを、繊維分散剤として、及びステンレス鋼繊維又はフィラメント、炭素、及び前記セメントマトリックス間の結合剤として使用することで、建物、道路、橋梁舗装及び堤防における構造用の鋼又は鉄筋の構成部分の透磁率を大きくすることを特徴とする、請求項1に記載の方法。1wt未満のメチルセルロースを、繊維分散剤として、及びステンレス鋼繊維又はフィラメント、炭素、及び前記セメントマトリックス間の結合剤として使用することで、建物、道路、橋梁舗装及び堤防における構造用の鋼又は鉄筋の構成部分の透磁率を大きくすることを特徴とする、請求項1に記載の方法。1wt未満のエトキシル化メチルグルコシドを、ステンレス鋼繊維又はフィラメント、炭素、及び前記セメントマトリックス間の防水結合剤として使用することを特徴とする、請求項1に記載の方法。5wtのステンレス鋼繊維をセメントに添加することで、その強度を23向上させ、非補強コンクリートの2-3倍にすることを特徴とする、請求項1に記載の方法。0.78wtのステンレス鋼繊維をコンクリートに添加することで、EMI/RF遮蔽を強化することを特徴とする、請求項1に記載の方法。1.02wtの石油コークス粉をセメントに添加することで、EMI/RF遮蔽を強化することを特徴とする、請求項1に記載の方法。6wtのシリカフュームをコンクリートに添加することで、圧縮強度を増加、コンクリート透過率を減少、耐腐食性を向上、及び電気抵抗を増加させることを特徴とする、請求項1に記載の方法。7wtの電気めっきされたニッケル酸化物などの金属を、フライアッシュと混合されたポルトランドセメントに添加することで、EMI/RF遮蔽を強化することを特徴とする、請求項1に記載の方法。1.02の石油コークス粉をポルトランドセメントに添加することで、コンクリートのEMI/RF遮蔽を強化することを特徴とする、請求項1に記載の方法。1-3wtの石油コークス粉をポルトランドセメントに添加し、プレキャスト石膏ボードに5mm厚の被覆をすることで、EMI/RF遮蔽を強化することを特徴とする、請求項1に記載の方法。約3μmに粉砕された25の産業用フライアッシュをポルトランドセメントに添加することで、圧縮強度及び電気抵抗を増加させることを特徴とする、請求項1に記載の方法。核分裂性生成物を吸収する酸化物に含まれる放射能の捕捉剤であって、高温で安定な含酸素化合物を含み、前記含酸素化合物は少なくとも1つの金属性又は常磁性の酸化物と、放射能が捕捉される前記放射性核分裂生成物の非放射性同位元素の少なくとも1つの酸化物と、保持用バインダーとの組み合わせを含むことを特徴とする放射能の捕捉剤。前記安定な含酸素化合物において、前記金属性の酸化物は、Al2O3、CeO2、Nb2O5、SiO2、TiO2、UO2、V2O3、Y2O3、ZrO2、Na2OAl2O3xSiO2yH2O、及びHo2O3から成る群より選択されることを特徴とする、請求項15に記載の放射能の捕捉剤。前記金属性の酸化物は、シリコアルミン酸塩、シリコジルコン酸塩、シリコニオブ酸塩、若しくはシリコセラート、又は酸化ホルミウムであることを特徴とする、請求項15に記載の放射能の捕捉剤。前記安定な含酸素化合物は、前記捕捉される核分裂生成物以外に、アルカリ金属及び/又はアルカリ土類金属の安定な定義された化合物をさらに含むことを特徴とする、請求項15に記載の放射能の捕捉剤。前記安定な含酸素化合物は、Csに対してRb、Na若しくはK、Srに対してCa、Ba、Mg若しくはBe、又は全てに対してHo若しくはクリノプチロライトを含むことを特徴とする、請求項15に記載の捕捉剤。クリノプチロライトゼオライトなどの吸着材料を含み、それを保持剤と共に脱イオン水中に溶解して、織布又は不織布のガラス繊維紙上に被覆0.001インチ-0.002インチ0.0254ミリ-0.0508ミリすることで、石膏ボード、鉱物繊維防音天井タイル及びパネル、PVC積層石膏天井タイル、繊維ガラスの天井板、防音のパネル及び天井タイル、並びに壁ライナーなどの建築材料を製造する方法であって、a28-30°C、特に28.8°Cにて、pH8-9、特にpH8.5-8.9の脱イオン水5:1の比率中において、放射線吸着材料~60-80のクリノプチロライトゼオライト、40-20のベーマイトバインダーを混ぜ合わせ、ヒドロキシプロピルセルロースHPCメチルグルセス-20EMG~60:40比率を含む有機高分子を2分間混ぜ合わせるステップと、b前記吸着材料をガラス繊維紙の基材上に塗布、噴霧若しくは浸漬又は被覆するステップと、c脱イオン水中20v/wにヒドロキシプロピルセルロースHPCメチルグルセス-20EMG~60:40比率を含む有機高分子を、前記放射線吸着材料の被覆材料ガラス繊維紙上に塗布することで、EMIの軽減を補助するステップ、を含むことを特徴とする建築材料を製造する方法。前記ゼオライトなどの吸着材料は、限定されるものではないが、X型ゼオライト、A型ゼオライト、Y型ゼオライト、ZSM-3、EMT、EMC-2、ZSM-18、ZK5、ZSM-5、ZSM-11、ベータ、L、菱沸石、オフレット沸石、エリオン沸石、モルデン沸石、グメリン沸石、マッシィ沸石、及びこれらの混合物を含み、活性化されたアルミナゾル、シリカゲル、炭素モレキュラーシーブ、非晶質アルミノケイ酸塩、粘土材料、ホルミウム及びエルビウムなどの常磁性ランタニド金属などが使用可能であることを特徴とする請求項20に記載の建築材料を製造する方法。前記保持剤は、BASFAlcoaHiQ-40、Alucol又はアルミナゾルであり、前記スラリーに添加することで、前記吸着剤粒子を前記ガラス繊維紙に結合させ、該ステップによって、前記吸着剤粒子は前記ベーマイトバインダー材料によってカプセル化されることを特徴とする請求項20に記載の建築材料を製造する方法。本発明に関する原理上記目的の達成のために、コンクリートは、本発明の鋼繊維及び石炭フライアッシュ、並びに、例えばメチルセルロースなどの有機多糖類混和剤の添加によって補強されることが提案される。また、コンクリートのEMI/RF/マイクロ波遮蔽は、シリカフューム<6vol.を含むフライアッシュ、コークス粉1.02vol.、ニッケルめっき炭素フィラメント7vol.、若しくは銅被覆ステンレス鋼繊維0.78vol.などの反射材料又は吸収材料を、セルロース繊維と架橋又は結合させることによって達成可能であることが提案される。特に、EMI/RF/マイクロ波遮蔽の構造用及び非構造用の建築材料は、自動化された高速道路、橋梁舗装、及び堤防における、側面及び災害の誘導システムのために使用可能であることが提案される。また、核分裂生成物の非放射性同位元素を含む安定した捕捉剤は、ホルミウムHo2O3又はクリノプチロライト及び菱沸石などの負に帯電したゼオライトであり、それは四面体におけるシリコンをアルミニウムによって置き換えることで生じ、イオン交換機構に積極的に干渉するものであることが、特に提案される。前述の考察は、単に本発明の例示的実施形態を開示及び説明するだけである。以下の特許請求の範囲において定義される本発明の精神及び範囲から逸脱することなく、様々な変更、修正及び変化をその中で行い得ることを、当業者は係る考察及び特許請求の範囲から容易に認識するであろう。